(57)【要約】【課題】ストッキング着用者に対して、着用時においてＯ脚またはＸ脚の矯正効果を与え、さらに、歩行時には、足の運びを美しくさせて、フォルムとして美しい歩き方を実現できるストッキングを提供すること。【解決手段】少なくとも一部がウェル曲がりＷｂ（％）が２．０≦Ｗｂ≦２５．０の範囲を満たす編地から構成されているストッキングであり、好ましくは、さらに着用状態において、コース方向のねじれ角θ１とウェル方向のねじれ角θ２が下記式を満たすことを特徴とするストッキング。      ３°≦θ１＋θ２≦４５°【選択図】図１
2005307420.tif 000002
【特許請求の範囲】
【請求項１】
少なくとも一部がウェル曲がりＷｂ（％）が２．０≦Ｗｂ≦２５．０の範囲を満たす編地から構成されていていることを特徴とするストッキング。
【請求項２】
着用状態におけるコース方向のねじれ角θ１とウェル方向のねじれ角θ２が下記式を満たすことを特徴とする請求項１記載のストッキング。
３°≦θ１＋θ２≦４５°
【請求項３】
少なくともストッキングを形成する編地の一部が、全コース同一方向の実ヨリが施されている実ヨリ糸で編成されていることを特徴とする請求項１または２に記載のストッキング。
【請求項４】
少なくともストッキングを形成する編地の一部が、フロート編みにより構成されているる請求項１〜３のいずれかに記載のストッキング。
【請求項５】
少なくともストッキングを形成する糸条の一部が、ポリウレタン系弾性繊維と他の繊維からなる合撚糸によって形成され、１５０Ｔ／ｍ以上の実ヨリが施されていることを特徴とする請求項１〜４のいずれかに記載のストッキング。
【請求項６】
左右のレッグ部で、少なくとも編み地の一部が、実質的に互いに反対方向の実ヨリが施されている実ヨリ糸が全コースに用いられて編成されていることを特徴とするストッキング。
【発明の詳細な説明】
【技術分野】
【０００１】
本発明は、ストッキングに関するものである。
【０００２】
本発明でいうストッキングとは、パンティストッキング、ロングストッキング、ショートストッキング、タイツで代表されるストッキング製品類などをいい、特に、Ｏ脚またはＸ脚の矯正効果を着用者に対し与えることのできるストッキングに関するものである。
【背景技術】
【０００３】
従来より、種々の特性をストッキングに付与した技術が数多く提案されている。例えば、ストッキング類を着用したときの脚への締付け（着圧）により、フィット性、着用時の快適性、疲労の緩和、むくみ防止などをねらったものが提案されている（特許文献１〜４）。
【０００４】
しかし、これらの技術では、フィット性、むくみ防止などの効果は認められるものの、着用時に、歩き方を美しくするようないわゆる矯正効果を得ることはできなかった。
【特許文献１】特開平３−３８０１号公報
【特許文献２】特開平４−１８１０２号公報
【特許文献３】特開平８−１９９４０４号公報
【特許文献４】特開平９−１９５１０４号公報
【発明の開示】
【発明が解決しようとする課題】
【０００５】
本発明の目的は、ストッキング着用者に対して、着用時においてＯ脚またはＸ脚の矯正効果を与え、さらに、歩行時には、足の運びを美しくさせて、フォルムとして美しい歩き方を実現できるストッキングを提供することにある。
【課題を解決するための手段】
【０００６】
上述した目的を達成する本発明のストッキングは、以下の（１）の構成を有する。
（１）少なくとも一部がウェル曲がりＷｂ（％）が２．０≦Ｗｂ≦２５．０の範囲を満たす編地から構成されていていることを特徴とするストッキング。
【０００７】
さらに、かかる本発明のストッキングは、好ましくは、以下の(2)〜(5) の具体的構成を有するものである。
（２）着用状態におけるコース方向のねじれ角θ１とウェル方向のねじれ角θ２が下記式を満たすことを特徴とする上記（１）記載のストッキング。
３°≦θ１＋θ２≦４５°
（３）少なくともストッキングを形成する編地の一部が全コース同一方向の実ヨリが施されている実ヨリ糸で編成されていることを特徴とする上記（１）または（２）に記載のストッキング。
（４）少なくともストッキングを形成する編地の一部がフロート編みにより構成される上記（１）〜（３）のいずれかに記載のストッキング。
（５）少なくともストッキングを形成する糸条の一部がポリウレタン系弾性繊維と他の繊維からなる合撚糸によって形成され、１５０Ｔ／ｍ以上の実ヨリが施されていることを特徴とする上記（１）〜（４）のいずれかに記載のストッキング。
【０００８】
本発明は、また具体的には、以下(6) の具体的な糸使いの編み地で編成されているストッキングを提供するものである。
（６）左右のレッグ部で、少なくとも編み地の一部が、実質的に互いに反対方向の実ヨリが施されている実ヨリ糸が全コースに用いられて編成されていることを特徴とするストッキングである。すなわち、例えば、右足レッグ部を構成する少なくとも編み地の一部が、Ｓ方向の実ヨリが施されている実ヨリ糸が全コースに用いられて編成されている場合には、左足レッグ部を構成する少なくとも編み地の一部はＺ方向の実ヨリが施されている実ヨリ糸が全コースに用いられて編成されているストッキングであり、あるいは、逆に、右足レッグ部を構成する少なくとも編み地の一部が、Ｚ方向の実ヨリが施されている実ヨリ糸が全コースに用いられて編成されている場合には、左足レッグ部を構成する少なくとも編み地の一部はＳ方向の実ヨリが施されている実ヨリ糸が全コースに用いられて編成されているストッキングである。
【発明の効果】
【０００９】
本発明のストッキングは、着用者に対してＯ脚またはＸ脚の矯正効果を持たせることができ、さらに、歩行時にはフォルムとして美しい歩き方を実現できるストッキングを提供できたものである。
【発明を実施するための最良の形態】
【００１０】
以下、更に詳しく本発明のストッキングについて、説明する。
【００１１】
本発明のストッキングは、少なくとも一部がウェル曲がりＷｂ（％）が２．０≦Ｗｂ≦２５．０の範囲を満たす編地から構成されていることが必要である。
【００１２】
本発明において、「少なくとも一部」とは、ストッキングを構成する編み地の全部の領域で全コース同一方向の実ヨリが施されている実ヨリ糸で編成されている必要はなく、少なくとも一部の領域であればよいという意味であり、特に、着用者における股下部から大腿部の周囲、膝部の周囲、すね部の上部などの領域において編み地が全コース同一方向の実ヨリが施されている実ヨリ糸で編成されるように構成するのが良いものであり、足の甲部などは効果の点で比較的重要ではない。
【００１３】
本発明でいうウェル曲がりとは、いわゆるタテ方向の編み地の斜傾率であり、これを図１に示したパンティストッキングの概略モデル図に従って説明する。
【００１４】
図１は、パンティストッキングの正面図であり、片足部分のみを示したものであり、本来のパンティストッキングは、この図と線対称に反対側の片足部があるものである。
【００１５】
ストッキングレッグ部について、図１のようにパンティー部との切替部から、つま先方向に５０ｃｍ間隔のところに線Ｘを引く。切替部のところに点Ａを印し、Ａからのウェル線Ｗと線Ｘとの交点をＣとする。次に、Ａから垂線Ｌを引き、線Ｘとの交点をＢとし、ＢとＣの距離ｃ（ｃｍ）について測定する。
【００１６】
ウェル曲がりＷｂ（％）は、以下の数式で表されるものである。
Ｗｂ＝（ｃ／５０）×１００
Ｗｂ：ウェル曲がり（％）
ｃ：斜傾距離（ｃｍ）
【００１７】
すなわち、ウェル曲がりＷｂ（％）が２．０≦Ｗｂ≦２５．０の範囲を満たす編地というのは、該ウェル曲がりにより発生するトルクが、着用中に着用者の脚部にトルクを掛けることとなり、このトルクにより着用者にＯ脚またはＸ脚の矯正効果を与えるのである。本発明のこのような編地で構成されているストッキングは、右足レッグ部がＳ斜行で左足レッグ部がＺ斜行であるときには、Ｏ脚に対する矯正効果を与え、これとは逆に、右足レッグ部がＺ斜行で左足レッグ部がＳ斜行であるときには、Ｘ脚に対する矯正効果を与えることができて、歩行時には、足の運びを美しくさせフォルムとして美しい歩き方を実現できるストッキングを提供することができる。該効果をより良好に美しく得る上で、ウェル曲がりＷｂ（％）は、好ましくは８．０≦Ｗｂ≦１６．０の範囲である。
【００１８】
Ｗｂ＜２．０であれば、着用時にトルクを感じることができないばかりか、十分な矯正効果、あるいは着用することにより美しい歩き方を再現することはできない。一方、Ｗｂ＞２５．０であれば、トルクが強すぎるため、着用することが一般に困難であること、さらに、Ｗｂ＞２５．０の編地を得るには極めて高トルクの糸が必要となるが、これを編成するとき糸切れが多発するなど問題も発生する。
【００１９】
さらに、本発明のストッキングは、着用状態においてトルクが発現していることが重要であり、着用状態におけるコース方向のねじれ角θ１および着用状態におけるウェル方向のねじれ角θ２が下記式を満たすことが好ましい。
３°≦θ１＋θ２≦４５°
【００２０】
本発明でいう着用状態におけるコース方向のねじれ角θ１および着用状態におけるウェル方向のねじれ角θ２とは、着用によって発生する編地のそれぞれウェル方向、コース方向のねじれ角であり、これを図２および図３に示したストッキングの概略モデル図に従って説明する。
【００２１】
図２は、着用前におけるストッキングの正面図である。
【００２２】
ストッキングレッグ部（片足）について、図２のようにパンティ部の切替部との中点ａとつま先との中点ｂを結ぶ線Ｗを引く。次に、パンティ部との切替部より１０ｃｍとのところに線Ｗの垂線Ｃを引く。
【００２３】
図３は着用状態におけるストッキングの正面図である。
【００２４】
線Ｃおよび線Ｗはそれぞれ着用状態において、線Ｃ１および線Ｗ１となる。これに対し、線Ｃ１および線Ｗ１の交点について足長手方向の線Ｗ０を引き、この垂線Ｃ０を引く。線Ｃ０と線Ｃ１のなす角をθ１、線Ｗ０と線Ｗ１のなす角をθ２とする。
【００２５】
ここで本発明における「着用状態」とは下記の人体足型にタイツを着用させた状態を言う。ここで、人体足型とはごく平均的な日本人の足に模して製造されており、土踏まず部、足首部、ふくらはぎ部、大腿部の各部周囲長がそれぞれ２４ｃｍ、２１．５ｃｍ、３４ｃｍ、４７ｃｍとなるように構成されている。
【００２６】
すなわち、着用状態におけるコース方向のねじれ角θ１および着用状態におけるウェル方向のねじれ角θ２が３°≦θ１＋θ２≦４５°の範囲を満たす編地というのは着用時に発生する編地のねじれにより発生するトルクが着用者の脚部にトルクを掛けることとなり、このトルクにより着用者にＯ脚またはＸ脚の矯正効果与えるのである。本発明のこのような編地で構成されているストッキングは、右足レッグ部のＷ１がＳ方向にねじれＳ斜行で、左足レッグ部のＷ１がＺ方向にねじれＺ斜行であるときには、Ｏ脚に対する矯正効果を与え、これとは逆に、右足レッグ部のＷ１がＺ方向にねじれＺ斜行で、左足レッグ部のＷ１がＳ方向にねじれＳ斜行であるときには、Ｘ脚に対する矯正効果を与えることができて、歩行時には、足の運びを美しくさせフォルムとして美しい歩き方を実現できるストッキングを提供することができる。該効果をより良好に美しく得る上で、着用状態におけるコース方向のねじれ角θ１および着用状態におけるウェル方向のねじれ角θ２が、好ましくは３０°≦θ１＋θ２≦４５°の範囲である。
【００２７】
θ１＋θ２＜３°であれば、着用時にトルクを感じるという点では弱くなり、十分な矯正効果を得ること、あるいは着用することにより美しい歩き方を再現することが、個人によってはむずかしくなってくるので、好ましくない。一方、θ１＋θ２＞４５°であれば、トルクが強すぎるため、着用することが困難であること、さらに、θ１＋θ２＞４５°の編地を得るには極めて高トルクの糸が必要となるが、これを編成するとき糸切れが多発するといった問題が発生することがあるので、好ましくない。
【００２８】
したがって、高トルクの糸を用いればよいといっても、一般にはトルク付与には種々の点からの制約もあるので、着用状態において十分なねじれ角を得るためには、編地構造面からも、ねじれ角付与、すなわちトルク付与が可能な編み組織のものを用いるのが、より効果的に本発明にかかるストッキングを得ることができる点から好ましいものである。
【００２９】
そのためには、より一層のねじれ効果を付与できるフロート編みのものを用いるのがよく、本発明にかかるストッキングは、高トルクの糸を用いたプレーン編みのもの、あるいはまた、より好ましくは、高トルクの糸を用いたフロート編みのものを、適宜に用いることがよいものである。
【００３０】
ここで、フロート編みとは、編針の不作用（ミス針）によって編目を形成しないフロート部分を有する編み地であるが、ここで重要となるのは編み地にトルクを与えるためにはフロート部分が編み地上で斜行するように１〜３本のミス針をスパイラル状に設定することである。フロート編み組織の一例を図４に示す。
【００３１】
通常、ストッキングは、４給糸口であり、ストッキングのフラットな外観を再現するため、例えば、ゾッキのストッキングでは、ＳヨリとＺヨリのカバリング糸を交互に編成し、できるだけトルクを相殺し、編地のフラット感を再現する。これに反して、本発明のストッキングは編地にトルクを持たせるため、少なくともストッキングを形成する編地の一部が全コース同一の実ヨリが施されている実ヨリ糸で編成されていることが好ましい。１本でもヨリ方向が異なる糸を用いるとトルクが相殺され、所望のトルクをストッキングに付与することができない。
【００３２】
よって、本発明のストッキングの一様態は、左右のレッグ部で、少なくとも編地の一部が、実質的に互いに反対方向の実ヨリが施されている実ヨリ糸が全コースに用いられて編成されていることが重要である。
【００３３】
本発明のストッキングは少なくともストッキングを形成する糸条の一部がポリウレタン系弾性繊維と他の繊維からなる合撚糸によって形成され、１５０Ｔ／ｍ以上の実ヨリが施されていることが好ましい。ポリウレタン系弾性繊維はタイツに良好な伸縮性機能を与えるが、これを他の繊維と１５０Ｔ／ｍ以上で合撚することにより、強いトルクを得ることができる。ここでいう、合撚糸とは、カバリング糸でも良いが、ポリウレタン系弾性繊維にも実ヨリを施した方が、所望のトルクを得やすく、合撚を施した糸であることがより好ましい。
【００３４】
本発明において、ポリウレタン系弾性繊維を用いて編地を編成するのが好ましく、ここで、ポリウレタン系弾性繊維としては、ポリマージオールと有機ジイソシアネートを主体とするイソシアネートと多官能活性水素化合物を反応させて得られるポリウレタン重合体を紡糸して得られたものが好ましい。
【００３５】
ポリウレタン系弾性繊維は、用いられるポリマージオールとしては、ポリテトラメチレングリコール、ポリエチレングリコール、プロピレンエーテルグリコールのようなポリエーテルグリコール類、エチレングリコール、１，６−ヘキサンジオール、１，４−ブタンジオール、ネオペンチルグリコールなどのグリコール類の少なくとも一種とアジピン酸、スベリン酸、アゼライン酸、セバシン酸、β−メチルアジピン酸、イソフタル酸などのジカルボン酸の少なくとも一種を反応させて得られるポリエステルグリコール類、ポリカプロラクトングリコール、ポリヘキサメチレンジカーボネートグリコールのようなポリマージオールの一種または二種以上の混合物または共重合物を、好ましく用いることができる。
【００３６】
また、有機ジイソシアネートとしては、４，４´−ジフェニルメタンジイソシアネート、１，５−ナフタレンジイソシアネート、１，４−フェニレンジイソシアネート、２，４−トリレンジイソシアネート、ヘキサメチレンジイソシアネート、１，４−シクロヘキサンジイソシアネート、４，４´−ジシクロヘキシルメタンジイソシアネート、イソホロンジイソシアネートのような有機ジイソシアネートの一種または二種以上の混合物を、好ましく用いることができる。さらにトリイソシアネートを少量併用してもよい。
【００３７】
多官能活性水素化合物としては、エチレンジアミン、１，２−プロピレンジアミン、ヘキサメチレンジアミン、キシリレンジアミン、４，４´−ジフェニルメタンジアミン、ヒドラジン、１，４−ジアミノピペラジン、エチレングリコール、１，４−ブタンジオール、１，６−ヘキサンジオール、水などの一種またはこれらの二種以上の混合物が例示できる。また、所望により、上述した化合物に、モノアミン、モノアルコールのような停止剤を少量併用してもよい。また、２，６−ジテトラブチルパラクレゾール、亜リン酸エステルなどの酸化防止剤、ヒドロキシベンゾフェノン系またはヒドオキシベンゾチアゾールなどの光または紫外線吸収剤、１，１−ジアルキル置換セミカルバジド、ジチオカルバミン酸塩などのガス黄変、劣化防止剤、および酸化チタン、酸化亜鉛などの白色顔料を適宜使用してもよい。
【００３８】
一方、ポリウレタン弾性繊維と引き揃え合撚される他の繊維としては、フィラメント糸または紡績糸のいずれであってもよい。具体的には、フィラメント糸として、レーヨン、アセテート、ポリアミド、ポリエステル、アクリル、ポリプロピレン、ポリトリメチレンテレフタレート、ポリブチレンテレフタレート、ポリヘキサメチレンテレフタレート、塩化ビニル、などの化合繊または絹（生糸）などが好ましく用いられ、態様は原糸、仮ヨリ加工糸、もしくは先染め糸などのいずれであってもよく、また、これらの複合糸であっても良い。また、紡績糸としては、木綿、ウール、麻、絹などの天然繊維、レーヨン、ポリアミド、ポリエステル、アクリロニトリル、ポリプロピレン、塩化ビニルなどの化合繊からなる紡績糸であって、これらが、単独あるいは混紡された紡績糸であればよいものである。
【実施例】
【００３９】
以下、実施例により本発明をより詳細に説明する。
【００４０】
なお、ウェル曲がりＷｂ（％）は、次の方法で求めたものである。
（１）ウェル曲がりＷｂ（％）：
ストッキングレッグ部について、図１のようにパンティー部との切替よりつま先方向に５０ｃｍ間隔のところに線Ｘを引く。切替のところに点Ａを印し、Ａからのウェル線Ｗと線Ｘとの交点をＣとする。次に、Ａから垂線Ｌを引き、線Ｘとの交点をＢとし、ＢとＣの距離ｃ（ｃｍ）について測定する。
Ｗｂ＝ｃ／５０×１００
Ｗｂ：ウェル曲がり（％）
ｃ：斜傾距離（ｃｍ）
【００４１】
なお、トルクを有する編み地を一部に使用しているときなどにおいて、上記の「５０ｃｍ」をとることができないときには、パンティ部切替え部分より２０ｃｍにおいて、上記と同様の方法で２０ｃｍ当たりのウェル曲がりを測定するようにすればよい。
【００４２】
あるいは、ショートストッキングでは、口ゴムとの切替え部分より１０ｃｍにおいて、上記と同様の方法で１０ｃｍ当たりのウェル曲がりを測定するようにすればよい。
（２）着用状態におけるコース方向のねじれ角θ１およびウェル方向のねじれ角θ２：
図２は着用前におけるタイツの正面図であり、ストッキングレッグ部（片足）について、図２のようにパンティ部の切替部との中点ａとつま先との中点ｂを結ぶ線Ｗを引く。次に、パンティ部との切替部より１０ｃｍとのところに線Ｗの垂線Ｃを引く。
【００４３】
図３は着用状態におけるストッキングの正面図であり、線Ｃおよび線Ｗはそれぞれ着用状態において、線Ｃ１および線Ｗ１となる。これに対し、線Ｃ１および線Ｗ１の交点について足長手方向の線Ｗ０を引き、この垂線Ｃ０を引く。
【００４４】
（Ａ）着用状態におけるコース方向のねじれ角θ１
上記のように、人体足型（土踏まず部、足首部、ふくらはぎ部、大腿部の各部周囲長がそれぞれ２４ｃｍ、２１．５ｃｍ、３４ｃｍ、４７ｃｍ、長さ７３．２ｃｍ）にタイツを着用させて、線Ｃ０と線Ｃ１を引き、線Ｃ０と線Ｃ１のなす角度を着用状態におけるコース方向のねじれ角θ１として測定する。
（Ｂ）着用状態におけるウェル方向のねじれ角θ２
【００４５】
上記のように、人体足型（土踏まず部、足首部、ふくらはぎ部、大腿部の各部周囲長がそれぞれ２４ｃｍ、２１．５ｃｍ、３４ｃｍ、４７ｃｍ、長さ７３．２ｃｍ）にタイツを着用させて、線Ｗ０と線Ｗ１を引き、線Ｗ０と線Ｗ１のなす角度を着用状態におけるウェル方向のねじれ角θ２として測定する。測定は、ｎ数を５として平均をとった。
ショートストッキングでは、口ゴムとの切替部分より５cmにおいて、上記と同様の方法で着用状態におけるコース方向のねじれ角θ１および着用状態におけるウェル方向のねじれ角θ２を測定すればよい。測定は、ｎ数を５として平均をとった。
（３）着用時の歩行の美しさ：
被験者３名（Ａ、Ｂ、Ｃ）による着用テストを行い、下記ポイントを鑑み、着用時の歩行の美しさを評価した。評価点に関しては、ストッキングを着用していないときの歩行の美しさを３として、着用した方が非常に美しいを５、着用した方が美しいを４、着用しない方が美しいを２、着用しない方が非常に美しいを１とした５段階評価を行い、１０名の平均値を評価値とした。
【００４６】
なお、着用時の歩行の美しさ、すなわち、歩行の動作は体重移動で分析できるものであり、以下の考え方で評価を行った。
【００４７】
すなわち、通常、人間の歩行は踵で接地し、次に足裏の外側に体重を移動しながら、第５足骨骨頭部より内側の第１中骨骨頭部に移動し、母しの先端から前方に抜けていく。
【００４８】
しかし、Ｏ脚の場合、正常より踵の接地点が外側に来やすい。そのためＯ脚の場合は、次の体重がより外側になるので、第２指より外側から前方に抜けていく。そうすると左右の脚の動きに対して体重は大きく両外側にぶれることとなる。
【００４９】
また、Ｘ脚では、踵の内側から接地し、そのまま母しの先端に抜けていく。
【００５０】
以上のように、Ｏ脚とＸ脚のどちらも、歩行時に不自然な体重移動となってしまう。
【００５１】
これらの動作分析を行うため、歩行中の歩行者の側面と後ろ側から測定点の動きを捉えて観察を行ったものであり、本発明では、踵の接地位置のズレが小さく、下腿と膝より上の動きの横ぶれが少ないことを自然で美しい歩行がされているとして、踵の接地位置のズレを小さくし、下腿と膝より上の動きの横ぶれが少なく自然で美しい歩行を促すことができているかの検証を行って評価をした。
【００５２】
実施例１
４４ｄｔｅｘのポリウレタン系弾性繊維と３３ｄｔｅｘ、１０フィラメントのナイロン６延伸糸を用い、図５に示した合撚工程を使用して以下の条件で合撚を施し、Ｓヨリ、Ｚヨリの合撚糸を４本ずつ得た。
【００５３】
図５に示した工程は、ポリウレタン弾性繊維６と他の繊維７とを揃えて、デリベリローラ１０から合撚機スピンドル部に供給するものであり、８はポリウレタン弾性繊維供給ローラ、９はスネルガイド、１１はスネルガイドである。ポリウレタン系弾性繊維とナイロン６延伸糸は、撚糸機構により合撚されて合撚糸１３とされて、スピンドル１６上のボビン１２に巻きとられる。１４はトラベラ、１５はリング、１７はベルトである。
スピンドル回転数：３００００ｒｐｍ
ポリウレタン系弾性繊維のドラフト：３．０倍
ヨリ数：１５００Ｔ／ｍ
【００５４】
これら得られた合撚糸がパンティストッキングのレッグ部となるよう、合撚糸について全コースＳヨリのものとＺヨリのものをそれぞれ一定の張力を保ちながら、シングルシリンダー機（針数４００本）にて、ミス針を２本にし、ニット針を１本ずつ横にずらし、ずらしていくニット針を右にずらした場合を左足、左にずらした場合を右足となるようにフロート編みの編成を行った。
【００５５】
さらに、Ｓヨリ糸で編成したものが右足、Ｚヨリ糸で編成したものが左足になるようにラインクローザでつなぎ合わせストッキング生地を作成した。
【００５６】
編成後の加工工程では、強トルクの特性とそれを生かして編成された生地の安定を図るため、プリセット（９０℃×２回）を行った。その後、精練（９０℃×３０分）および染色（９５℃×６０分）を実施し、パンティストッキングを得た。
【００５７】
得られたパンティストッキングのレッグ部のウェル曲がり、着用時の歩行の美しさの結果は表１に示した通りである。
【００５８】
【表１】
2005307420.tif 000003
【００５９】
実施例２
実施例１で用いたものと同じ４４ｄｔｅｘのポリウレタン系弾性繊維と３３ｄｔｅｘ、１０フィラメントのＮ（ナイロン）６延伸糸を用い、実施例１と同様に以下の条件で合撚を施し、Ｓヨリ、Ｚヨリの合撚糸を得た。
スピンドル回転数：３００００ｒｐｍ
ポリウレタン系弾性繊維のドラフト：３．０倍
ヨリ数  ：１５００Ｔ／ｍ
【００６０】
得られた合撚糸がパンティストッキングのレッグ部となるよう、合撚糸について全コースＳヨリのものとＺヨリのものをそれぞれ一定の張力を保ちながら、シングルシリンダー機（針数４００本）にてプレーン編みで編成し、これらをラインクローザでつなぎ合わせストッキング生地を作成した。
【００６１】
編成後の加工工程では、プリセット（９０℃×２回）を行った。その後、精練（９０℃×３０分）および染色（９５℃×６０分）を実施し、パンティストッキングを得た。
【００６２】
得られたパンティストッキングのレッグ部のウェル曲がり、着用時の歩行の美しさの結果は表１に示した通りである。
【００６３】
比較例１
実施例１で用いたものと同じ４４ｄｔｅｘのポリウレタン系弾性繊維と３３ｄｔｅｘ、１０フィラメントのナイロン６延伸糸を用い、実施例１と同様に以下の条件で合撚を施し、Ｓヨリ、Ｚヨリの合撚糸を得た。
スピンドル回転数：３００００ｒｐｍ
ドラフト：３．０倍
ヨリ数  ：１５００Ｔ／ｍ
【００６４】
得られたカバリング糸がパンティストッキングのレッグ部となるよう、Ｓ、Ｚ交互にプレーン編みで編成し、これらをラインクローザでつなぎ合わせストッキング生地を作成した。
【００６５】
編成後の加工工程では、プリセット（９０℃×２回）を行った。その後、精練（９０℃×３０分）および染色（９５℃×６０分）を実施し、パンティストッキングを得た。
【００６６】
得られたパンティストッキングのレッグ部のウェル曲がり、着用時の歩行の美しさの結果は表１に示した通りである。
【図面の簡単な説明】
【００６７】
【図１】図１は、本発明にかかるパンティストッキングのレッグ部のウェル曲がりを示す模式図である。
【図２】図２は、着用前におけるストッキングの正面模式図である。
【図３】図３は、着用状態におけるストッキングの模式図である。
【図４】図４は、フロート編みの組織図である。
【図５】図５は、本発明のストッキングに用いられ得る合撚糸の製造方法の一例を示す概略模式図である。
【符号の説明】
【００６８】
１：ストッキング
２：ウェストバンド
３：パンティ部
４：レッグ部
５：つま先部
６：ポリウレタン弾性繊維
７：他の繊維
８：ポリウレタン弾性繊維供給ローラ
９：スネルガイド
１０：デリベリローラ
１１：スネルガイド
１２：ボビン
１３：合撚糸
１４：トラベラ
１５：リング
１６：スピンドル
１７：ベルト
Ｌ：パンティー部切替からの垂線
Ｘ：パンティー部切替から５０ｃｍの平行線
Ｗ：ウェル線
【図１】
2005307420.tif 000004
【図２】
2005307420.tif 000005
【図３】
2005307420.tif 000006
【図４】
2005307420.tif 000007
【図５】
2005307420.tif 000008